(57)【特許請求の範囲】
【請求項１】
細胞塊を浮遊させた状態で培養する培地の適性を評価する培地評価方法であって、
容器内に収容された培地中に複数の磁性粒子を分散させ、
前記容器内に磁場を印加し、
磁場発生源からの予め定められた距離から予め定められた領域の範囲に含まれる前記磁性粒子の磁場印加前後の粒子数の個数比が、予め定められた値となる距離ｘを測定し、
測定された距離ｘを培地の適性を示す指標値とする、
培地評価方法。
【請求項２】
前記予め定められた領域の範囲は、磁性粒子の粒径の３倍以上、１００倍以下の範囲である、
請求項１に記載の培地評価方法。
【請求項３】
前記磁性粒子として、粒径が１００μｍであり、かつ密度が１．４ｇ／ｃｍ３であり、かつマグネタイト含有率が４０％の磁性ポリ乳酸粒子を使用する、
請求項１または請求項２に記載の培地評価方法。
【請求項４】
前記磁場の印加は、表面磁束密度が１５０ｍＴ以上、２５０ｍＴ以下の磁石を前記容器の予め定められた一方向の面に配置することにより行う、
請求項１から請求項３のいずれか１項に記載の培地評価方法。
【請求項５】
前記磁性粒子として、粒径が１００μｍであり、かつ密度が１．４ｇ／ｃｍ３であり、かつマグネタイト含有率が４０％の磁性ポリ乳酸粒子を使用し、
前記磁場の印加は、表面磁束密度が２００ｍＴの磁石を前記容器の予め定められた一方向の面に配置することにより行われ、測定された指標値が予め定められた範囲内である前記培地を適正な培地であると判定する、
請求項１または請求項２に記載の培地評価方法。
【請求項６】
前記予め定められた範囲の上限値は、培地が前記細胞塊を保持する保持性能に基づいて予め定められた値である、
請求項５に記載の培地評価方法。
【請求項７】
前記予め定められた範囲の下限値は、培地から細胞塊を回収する回収効率に基づいて予め定められた値である、
請求項５または請求項６に記載の培地評価方法。
【発明の詳細な説明】
【技術分野】
【０００１】
開示の技術は、培地評価方法、培地、及び培養方法に関する。
【背景技術】
【０００２】
一般的に、細胞塊（細胞）を浮遊させた状態で培養する、いわゆる３次元培養と呼ばれる培養方法が知られている。３次元培養に用いられる培地は、同様のプロセスを用いて製造しても僅かな条件の差で、細胞塊の保持性能や細胞塊の回収効率に差が生じることが知られている。そのため、培地について、細胞塊の保持性能や細胞塊の回収効率を評価することが望まれている。しなしなから、保持性能や回収効率の差は非常に小さく、保持性能や回収効率を直接、測定することが困難な場合があった。【０００３】
これに対して、例えば、国際公開第２００４／０７８９６１号には、培地に投入した鉄球の沈降速度に基づいて、培地を評価する技術が記載されている。国際公開第２００４／０７８９６１号には、鉄球の沈降速度が速い場合、培養中の細胞が培地を沈降しやすく、すなわち保持性能が高くなり、鉄球の沈降速度が遅い場合、細胞の回収操作が困難となる、すなわち回収効率が低下する可能性が生じることが記載されている。さらに、国際公開第２００４／０７８９６１号には、細胞の沈降を回避するためには、培地が適度な比重と粘度とを有することが記載されている。
【発明の概要】
【発明が解決しようとする課題】
【０００４】
従来の技術では、培地の粘度に基づいた観点から、培地における細胞塊の保持性能や回収効率を評価している。しかしながら、培地の粘度の観点からのみでは、培地における、細胞塊の保持性能や回収効率を適切に評価できない場合があった。例えば、粘度が同一でも、保持性能や回収効率が異なる培地があった（表１参照）。【０００５】
そのため、培地について、細胞の保持性能及び細胞の回収効率の両方について適切で有るか否かの評価を行うには、従来の技術では充分ではなかった。【０００６】
開示の技術は、細胞の保持性能及び細胞の回収効率の両方について適正で有るか否かの評価が可能となる培地評価方法、培地、及び培養方法を提供する。
【課題を解決するための手段】
【００１６】
本開示の第１の態様の培地評価方法は、細胞塊を浮遊させた状態で培養する培地の適性を評価する培地評価方法であって、容器内に収容された培地中に複数の磁性粒子を分散させ、容器内に磁場を印加し、磁場発生源からの予め定められた距離から予め定められた領域の範囲に含まれる磁性粒子の磁場印加前後の粒子数の個数比が、予め定められた値となる距離ｘを測定し、測定された距離ｘを培地の適性を示す指標値とする。
【００１７】
本開示の第２の態様の培地評価方法は、第１の態様の培地評価方法において、予め定められた領域の範囲は、磁性粒子の粒径の３倍以上、１００倍以下の範囲である。
【００１８】
本開示の第３の態様の培地評価方法は、第１の態様または第２の態様の培地評価方法において、磁性粒子として、粒径が１００μｍであり、かつ密度が１．４ｇ／ｃｍ３であり、かつマグネタイト含有率が４０％の磁性ポリ乳酸粒子を使用する。
【００１９】
本開示の第４の態様の培地評価方法は、第１の態様から第３の態様のいずれか１態様の培地評価方法において、磁場の印加は、表面磁束密度が１５０ｍＴ以上、２５０ｍＴ以下の磁石を容器の予め定められた一方向の面に配置することにより行う。
【００２０】
本開示の第５の態様の培地評価方法は、第１の態様または第２の態様の培地評価方法において、磁性粒子として、粒径が１００μｍであり、かつ密度が１．４ｇ／ｃｍ３であり、かつマグネタイト含有率が４０％の磁性ポリ乳酸粒子を使用し、磁場の印加は、表面磁束密度が２００ｍＴの磁石を容器の予め定められた一方向の面に配置することにより行われ、測定された指標値が予め定められた範囲内である培地を適正な培地であると判定する。
【００２１】
本開示の第６の態様の培地評価方法は、第５の態様の培地評価方法において、における予め定められた範囲の上限値は、培地が細胞塊を保持する保持性能に基づいて予め定められた値である。
【００２２】
本開示の第７の態様の培地評価方法は、第５の態様または第６の態様の培地評価方法において、予め定められた範囲の下限値は、培地から細胞塊を回収する回収効率に基づいて予め定められた値である。
【発明の効果】
【００２７】
本開示によれば、細胞の保持性能及び細胞の回収効率の両方について、適正で有るか否かの評価が可能となる。
【図面の簡単な説明】
【００２８】
【図１】第１実施形態の培地評価方法の流れの一例を表すフローチャートである。
【図２】第１実施形態の評価方法における粒子が沈降する様子を撮影する方法を説明するための説明図である。
【図３】第１実施形態の評価方法により、適正であると判定された培地について、粘度と、評価の指標値となる沈降速度との対応関係の一例を示す図である。
【図４】第２実施形態の培地評価方法の流れの一例を表すフローチャートである。
【図５】第２実施形態の評価方法における磁場印加前後の磁性粒子の状態を説明するための説明図である。
【図６】第２実施形態における予め定められた領域範囲に存在する磁性粒子の個数比の導出についての一例を説明するための説明図である。
【図７】第２実施形態におけるつり合い距離ｘｈａｌｆを説明するために、容器の底面からの距離と、磁場印加前後の粒子数の比との対応関係の一例を表した図である。
【図８】図６に示した一例における、つり合い距離ｘｈａｌｆについて、容器の底面からの距離と、磁場印加前後の粒子数の比との対応関係を表した図である。
【発明を実施するための形態】
【００２９】
本開示の技術は、細胞塊の３次元培養に用いる培地の適性を評価する評価方法に関する技術である。３次元培養は、細胞を培地の中で浮遊させて状態で培養する技術であり、従来の２次元培養（接着培養）と比較して、高品質の細胞を安定的に大量供給できる特徴を有する。
【００３０】
３次元培養に用いる培地には、細胞塊の浮遊を安定させかつ濃縮処理等を行う場合に細胞塊と培地との分離が容易にできることが望まれる。そのため培地の適性として、本開示の技術では、細胞塊の保持性能と、細胞塊の回収効率との観点を評価する。なお、「保持性能」とは、細胞塊を培地中に保持する性能であり、保持性能が高いほど、細胞培養の過程で、細胞が成長して増大した場合であっても、沈殿や相互に融合しないことを意味する。そのため、保持性能は高い方が好ましい。また、「回収効率」とは、培地の中の細胞だけを分離する際の細胞の回収効率（分離細胞数／培地に含まれる細胞数）であり、回収効率が高いほど、細胞が容易に回収できる。そのため、回収効率は高い方が好ましい。なお、保持性能が高くなるほど、細胞が培地から分離しにくくなるため、回収効率は低下する場合がある。
【００３１】
なお、本開示の技術において、「細胞塊」とは、一般的な細胞の塊、幹細胞の塊または分化した体細胞の塊またはそれらが混在した細胞塊、及びｉＰＳ（induced pluripotent stem ）細胞塊等である。なお、本開示の技術は、大きさが７０μｍ〜５００μｍ程度の大きさの細胞塊を培養する培地の適性を評価する場合に、より高精度な評価を行うことができる。
【００３２】
また、以下では、「細胞塊」について、単に「細胞」と称する場合がある。
【００３３】
一般的に培地の評価方法として、粘度に基づいて評価する方法が知られているが、３次元培養に用いる培地は、粘度が同じでも、保持性能が異なる場合があった。
【００３４】
表１には、培地Ｉ、培地ＩＩ、培地ＩＩＩの各々について、粘度、粒径が２００μｍで密度が２．５ｇ／ｃｍ３の小ビーズ（粒子）を分散させた場合の沈降速度、粒径が１ｍｍで密度が６ｇ／ｃｍ３の大ビーズ（粒子）を分散させた場合の沈降速度、及び細胞保持性能について示している。表１に示した場合では、細胞保持性能について、細胞塊の保持性能について目視により官能評価を行い、培地Ｉの保持性能を「Ａ」とし、保持性能が培地Ｉと同等以上の場合は「Ａ」を付与し、培地Ｉの保持性能よりも低い場合は「Ｂ」を付与している。
【００３５】
【表１】
0006732033.tif 000002
【００３６】
表１に示すように、培地Ｉと培地ＩＩとでは、粘度が等しく、小ビーズ（粒子）の沈降速度は、培地ＩＩの方が速いが、大ビーズ（粒子）の沈降速度は、同一である。また、保持性能は、培地Ｉは「Ａ」、すなわち、適切であるが、培地ＩＩでは「Ｂ」、すなわち、不適切である。
【００３７】
また、培地ＩＩＩは、培地Ｉ及び培地ＩＩに比べて、粘度が高く、小ビーズ（粒子）及び大ビーズ（粒子）の沈降速度も遅い。また、培地ＩＩＩの保持性能は、「Ａ」、すなわち、適切である。
【００３８】
このように、培地の粘度が同一であっても、粒子の沈降速度が異なり、細胞塊の保持性能も異なる場合がある。
【００３９】
この現象について、本発明者らは、培地に浮遊する細胞は、培地の粘度抵抗のみにより沈降しないのではなく、さらに、培地に添加された高分子が形成する網目に保持されているためであることを、検討の結果見出した。高分子が形成する網目による保持力はとても小さく、細胞程度の大きさと密度の物体を支えられる程度であると考えられる。
【００４０】
そこで、本開示の技術では、培地に添加された高分子が形成する保持力もふまえて、培地における、細胞の保持性能と細胞の回収効率との両方について、適正で有るか否かの評価を可能とした。
【００４１】
以下、本開示の技術の例を、図面を参照しつつ説明する。なお、各図面において同一または等価な構成要素および部分には同一の参照符号を付与し、重複する説明は省略する。
【００４２】
［第１実施形態］
本実施形態では、培地中に分散させた粒子の沈降速度を測定し、測定された沈降速度を培地の適性を示す指標値とした。
【００４３】
図１には、本実施形態の培地評価方法の流れの一例を表すフローチャートを示す。
【００４４】
図１に示すように、ステップＳ１００では、３ｍｌの培地を充填させた１０ｍｍ×１０ｍｍ×５０（縦×横×高さ）ｍｍの透明な容器に、粒子を５ｍｇ、投入し、攪拌により分散させた後、２２℃の温度で１時間、静置した。ここで、容器の高さは特に限定されないが、５０ｍｍが好ましい。
【００４５】
粒子は、ソーダ石灰製、密度が２．５ｇ／ｃｍ３、及び粒径が２００μｍ（精度：２００±１０μｍ、標準偏差６以下）（ユニチカ社製 ＳＰＬ２００）を用いた。
【００４６】
評価に用いる粒子の粒径は、評価対象の培地により培養する細胞塊（例えば、幹細胞）に対しての保持性能を評価するためには、細胞塊と同等であることが好ましい。例えば、幹細胞の場合、細胞塊の大きさは７０μｍ〜５００μｍ程度であり、細胞塊がこれよりも小さいと細胞死を起こし、大きいと細胞塊内部が壊死する。そのため、本実施形態のように粒子の粒径は、７０μｍ以上、５００μｍ以下であることが好ましく、２００μｍであることがより好ましい。
【００４７】
また、評価に用いる粒子の密度は、評価対象の培地により培養する細胞塊に応じた密度が好ましく、詳細を後述する理由から、細胞塊の密度の２倍程度以上が好ましい。例えば、ｉＰＳ細胞の場合、細胞塊の密度は、１．１ｇ／ｃｍ３以上であるため、上記例では、２ｇ／ｃｍ３以上が好ましく、２．５ｇ／ｃｍ３以上がより好ましい。
【００４８】
また、粒子の密度及び粒径のばらつきが測定結果のばらつきにつながるため、評価に用いる粒子は、できるだけ密度及び粒径が均一であることが好ましい。本実施形態では、標準偏差６以下の粒子を用いた。また、沈降速度は粒径の二乗に比例するため、重量ばらつき精度を維持するためには測定精度に影響を及ぼさない範囲として、粒径のばらつきは、±１０％であることが好ましい。
【００４９】
培地に投入する粒子の数量は、少ない方が好ましいが、粒子の数が少ない場合、Ｎ数が少ない（サンプル数が少ない）ことになる。一方、粒子の数量が多い場合、沈降中に粒子同士が影響し合って、測定した沈降速度が不正確になる場合がある。そのため、粒子の数は、本実施形態のように、５ｍｇ（密度２．５ｇ／ｃｍ３、粒径２００μｍの場合）であることが好ましい。
【００５０】
次のステップＳ１０２では、粒子の沈降速度を測定する。本実施形態では、沈降速度を測定する前に、まず、粒子が分散された状態の培地を、ピペッターで１ｍｌ吸って戻すことで、培地を攪拌（〜１ｍｌ／ｍｍ２・ｓ）する。
【００５１】
そして、上述のように撹拌された培地の対流が収まり、粒子が一定の速度で培地中を沈降していく様子を、撮影した。本実施形態では、一例として図２に示すように、粒子１４が分散された培地１２が充填された容器１０に、光源２０から平行光２２を照射し、動画として、３０ｆｐｓの条件で、カメラ２４により撮影を行う。
【００５２】
本実施形態では、上記培地の撹拌及び粒子が沈降していく様子の撮影を組み合わせた操作を、５回以上（上限２０回程度）繰り返し行う。
【００５３】
なお、培地を攪拌する速さが速い場合等、攪拌条件が強すぎると培地が有する網目構造のネットワークが破壊されて沈降速度が速くなる。一方、培地を攪拌する速さが遅い場合等、攪拌条件が弱すぎると粒子が十分に舞い上がらないため沈降速度を正確に測定できない懸念が生じる。そのため、攪拌する量と速さは測定毎に異ならないことを要する。
【００５４】
このようにして撮影した動画から粒子が静かに沈降する部分を指定して粒子の移動量と移動時間とを画像解析により導出し、粒子個々の平均沈降速度を導出する。さらに、一度の攪拌に対して５０個〜１００個の粒子の沈降速度の平均値を導出し、その回の沈降速度とする。またさらに、数回分（最低５回以上必要）の沈降速度を平均して平均値を導出し、導出した平均値を、その培地中を沈降する粒子の沈降速度とした。
【００５５】
次のステップＳ１０４では、沈降速度を指標値とすることにより、本実施形態の培地評価方法による評価を終了する。
【００５６】
上記評価方法により培地の適性を評価する指標である沈降速度が得られた培地について、実際に細胞塊を投入して保持性能及び回収効率を評価した。なお、保持性能については、「浮遊性」として、細胞の沈降具合について評価を行い、また、「培養」として、細胞の融合や沈殿についての評価を行った。
【００５７】
評価対象の培地としては、水分解性の維持培地にゲル形成性の浮遊担体（メビオール、セルロースナノファイバー、ジェランガム、及びメチルセルロース等）と増粘剤とが添加された培地を用いた。また、同一成分、かつ粘度等にも有意差が無いが、製造プロセス等が異なる３種類の培地（培地１、２、３)について評価を行った。なお、培地の成分の濃度は、評価に用いた細胞塊のサイズによって変えており、細胞塊のサイズが１２０μｍ以上の場合は濃度の高い（Ｍｅｄｉｕｍ２という組成）培地（培地１、２、３）を用い、細胞塊のサイズが上記よりも小さい場合（８０μｍ以上、１２０μｍ未満）は濃度の低い（Ｍｅｄｉｕｍ１という組成）培地（培地１＃、２＃、３＃）を用いた。なお、一般的な維持培地であるｍＴｅｓＲ１中に、ゲル形成性素材のセルローズナノファイバーをＭｅｄｉｕｍ１は０．０２５％（重量比）添加し、Ｍｅｄｉｕｍ２は０．０５％（重量比）添加している。
【００５８】
サイズが１２０μｍ以上の細胞塊を用いて評価を行った結果を表２に示す。また、サイズが８０μｍ以上、１２０μｍ未満の細胞塊を用いて評価を行った結果を表３に示す。
【００５９】
【表２】
0006732033.tif 000003
【００６０】
【表３】
0006732033.tif 000004
【００６１】
上記表２及び表３には、粒子ＩＩとして、上述した、評価に用いた細胞塊の２倍程度の密度を有する密度が２．５ｇ／ｃｍ３、の粒子の評価結果を記載した。また、上記表２及び表３には、粒子ＩＩと密度が異なる（他の条件は同一）粒子として、粒子Ｉ及び粒子ＩＩＩについても、上述した培地の評価方法（図１参照）と同様に、沈降速度を測定した測定結果も記載した。なお、粒子Ｉは、評価に用いた細胞塊と同程度である、１．２ｇ／ｃｍ３の密度を有するアクリル製の粒子である。また、粒子ＩＩは、評価に用いた細胞塊の５倍以上である、密度６．０ｇ／ｃｍ３の密度を有するジルコニア製の粒子である。
【００６２】
表２及び表３における「Ｘ」は、粒子が沈降（沈殿）しなかったため沈降速度を測定できなかったことを示している。また、表２及び表３における「（Ｙ）」は、沈降速度が１０ｍｍ／ｓを超えた場合、攪拌によって舞い上がった粒子が対流が収まる前に沈降しきってしまい沈降速度を正確に測れない懸念があることから、不正確なデータであることを表している。また、表２及び表３における「Ｚ」は、培養ができなかった培地であったため、回収率を評価できないことを表している。
【００６３】
浮遊性、培養、及び回収率の評価について、細胞塊の培養に適している（適性が高い）場合は、「Ａ」を付与し、細胞塊の培養に適していない（適性が低い）場合は、「Ｂ」を付与した。具体的には、以下のように「Ａ」または、「Ｂ」を付与した。
【００６４】
浮遊性の評価は、温度が３７℃の培地中に細胞塊を分散させ、２４時間以内に細胞塊の５割以上が沈殿しなければ「Ａ」、沈殿したら「Ｂ」を付与した。ここで沈殿とは、容器の底から１ｍｍ以内の位置に、分散させた細胞塊が沈降している状態のことをいう。
【００６５】
培養の評価は、細胞塊を培地中で、温度が３７℃、かつＣＯ２が５％の条件で培養し、４８時間後の培地交換までに細胞塊が融合や沈殿をせずに増殖していれば「Ａ」、融合や沈殿が発生して増殖しなければ「Ｂ」を付与した。なお、本実施形態において、「融合」とは、隣接した細胞塊同士が１つになった状態であり、融合したか否かについては、顕微鏡観察にて判断を行った。培地３ｍｌ中、５個以上の融合物が確認された場合、「Ｂ」を付与した。
【００６６】
回収率を評価するにあたり、細胞塊のサイズが８０μｍ〜１２０μｍの場合、細胞を含む培地を５倍に希釈し、１８０ｇで３分間、遠心分離して上澄みを捨てることにより回収を行った。また、細胞塊のサイズが１２０μｍ以上の場合、細胞を含む培地を５倍に希釈し、１００ｇで３分間、遠心分離して上澄みを捨てることにより回収を行った。
【００６７】
回収率の評価は、細胞の回収過程で回収効率（回収できた細胞数／培地中の全細胞数)が８０％以上ならば「Ａ」を付与し、８０％未満ならば「Ｂ」を付与した。
【００６８】
表２及び表３に示すように、培地１、１＃は、浮遊性、培養、及び回収率のいずれの評価もよい（「Ａ」）。一方、培地２、２＃は、浮遊性及び培養の評価はよい（「Ａ」）が、回収率の評価が低い（「Ｂ」）。これは、培地２、２＃の保持性能が高すぎるため、培養は可能であるが回収率が低くなっためである。一方、培地３、３＃は、浮遊性及び培養の評価が低い（「Ｂ」）。これは、培地３、３＃では、保持性能が低いため、細胞の培養ができなかったためであり、そのため、回収率の評価は、上記「Ｚ」が付与されている。
【００６９】
表２及び表３からわかるように、粒子の粒径が２００μｍ、かつ密度が２．５ｇ／ｃｍ３の場合、沈降速度が１．０ｍｍ／ｓ以上、４．０ｍｍ／ｓ以下、より好ましくは沈降速度が２．５ｍｍ／ｓ以上、４．０ｍｍ／ｓ以下である培地が適正な培地であると判定することができる。
【００７０】
このように、本実施形態の培地評価方法によれば、沈降速度を指標値とすることにより、培地の適正を評価することが可能である。また、沈降速度の上限は、培地が細胞塊を培養中に保持する保持性能に基づいて予め定めればよく、沈降速度の下限は、細胞塊を回収する回収効率に基づいて予め定めればよい。
【００７１】
さらに、表２及び表３に示すように、粒子Ｉは、密度が低いため、培地１、２のいずれもでも沈降せずに浮遊してしまうため、浮遊性の違いを評価できないことがわかる。一方、粒子ＩＩＩは、いずれの培地でも沈降するが保持性能（浮遊性及び培養）の評価が低い培地では、沈降が速すぎて正確な速度を計測できていない懸念がある。
【００７２】
そのため、評価に用いる粒子の密度は、上記のように２ｇ／ｃｍ３以上が好ましく、本実施形態の評価系を考慮すると、粒子の密度は、２ｇ／ｃｍ３〜６ｇ／ｃｍ３がより好ましいが、密度が６ｇ／ｃｍ３より高い場合でも、原理的には培地の評価が可能である。
【００７３】
このようにして、上記培地の評価方法により、適正であると判定された培地について、粘度と、上記評価の指標値となる沈降速度との対応関係の一例を図３に示す。図３には、適正であると判定された、ゲル形成性の浮遊担体(メビオール、セルロースナノファイバー、ジェランガム、及びメチルセルロース等)が０．５％以下添加された希薄な４種の培地Ａ〜Ｄについて、粘度と沈降速度との対応関係の一例が示されている。図３によれば、適正であると判定された培地Ａ及び培地Ｃは、培地の粘度（粘度計による計測値）と密度、及び粒子の粒径と密度をストークスの式（定理）に代入して得られる終端速度よりも沈降速度が遅い（３分の２以下）ことがわかる。
【００７４】
このように、適正であると判定された培地が、ストークスの定理に従わないのは、上述したように、培地に添加された高分子が形成する網目に粒子が保持されているためであると考えられる。このように、適正な培地としては、ストークスの定理により導出される終端速度の３分の２以下であることが好ましい。
【００７５】
以上説明したように、本実施形態の培地評価方法は、細胞塊を浮遊させた状態で培養する培地の適性を評価する培地評価方法であって、培地中に複数の粒子を分散させ、複数の粒子が培地中を沈降する沈降速度を測定し、測定された沈降速度を培地の適性を示す指標値とする。
【００７６】
これにより、培地に添加された高分子が形成する網目構造の影響を考慮し、細胞の保持性能及び細胞の回収効率の両方について適正で有るか否かの評価が可能となる。
【００７７】
また、本実施形態の培地評価方法により、適正であると評価された培地を用いて３次元培養により細胞塊を培養することにより、適切に細胞塊の培養を行うことが可能となる。  保持性能が適切な培地であれば粒子はゆっくり沈降していくが、保持性能が弱い場合、粒子は速く沈降する。また、保持性能が強すぎる場合、粒子は沈降せずに止まってしまう。本実施形態によれば、この粒子の粒径と密度とを選択することによって培地の細胞保持性のわずかな差を、さらに感度良く検出できる。
【００７８】
［第２実施形態］
本実施形態では、培地中に分散させた磁性粒子に磁場を印加した場合の移動量を用いて培地の適性の評価を行った。
【００７９】
図４には、本実施形態の培地評価方法の流れの一例を表すフローチャートを示す。
【００８０】
図４に示すように、ステップＳ２００では、５ｍｌの培地を充填させた１０ｍｍ×１０ｍｍ×５０（縦×横×高さ）ｍｍの透明な容器に、磁性粒子を１００μｌ（測定時の粒子の密度を２００〜５００個/ｍｌに調整）を投入し、撹拌により分散させた。本実施形態では、磁性粒子の一例として、粒径が１００μｍ、密度が１．４ｇ／ｃｍ３、かつ磁性体としてマグネタイト(Ｆｅ３Ｏ４）の含有率が４０％（ｗ／ｗ）の磁性ポリ乳酸粒子（Ｍｉｃｒｏｍｏｄ社製粒子、ＰＬＡ−Ｍ １２−００−１０５）を用いた。また、磁性粒子を投入して撹拌した後、２２℃の温度で１時間静置した。なお、図５に模式的に示した静置状態のように、容器４０に充填された培地４２中に、磁性粒子４４を分散させ、浮力が安定した状態とするためには、本実施形態のように１時間以上静置することが好ましい。また、静置中及び後述の距離ｘの測定を行う間の温度は２２℃が好ましい。
【００８１】
なお、ここで用いる容器４０のサイズは、後述する磁場発生源となる磁石５０の直径よりも容器４０の幅が広いとうまく磁力が働かないため、磁石５０の直径よりも幅が狭いことが好ましい。
【００８２】
次のステップＳ２０２では、磁石５０からの距離が予め定められた距離である位置から予め定められた領域の範囲に含まれる磁性粒子４４の磁場印加前後の粒子数の個数比が、０．５となる距離ｘ（後述する、つり合い距離ｘｈａｌｆ）を導出した。図５に示すように、容器４０の底面４１から磁石５０により磁場を印加することにより、磁性粒子４４には、重力及び磁力が、底面４１方向に作用し、これに対する抗力が発生する。
【００８３】
本実施形態では、まず、磁場を印加する前に、上記静置状態における容器４０を真横からカメラで撮影し、磁性粒子４４の分散状態を画像に記録する。ここで、分散状態を記録する画像の視野は、横が容器の幅（１０ｍｍ）以上、かつ縦が２０ｍｍ以上、５０ｍｍ（培地４２の底面から上面までの距離）以下が好ましい。
【００８４】
続いて、容器４０の底面４１に磁石５０を配置させ容器４０内に磁場を印加して、１分間、磁性粒子４４を磁石５０の方向に引き寄せた後、上記磁場印加前と同様に、カメラを用いて、磁性粒子４４の分散状態を画像に記録する。この場合における分散状態を記録する画像の視野および撮影範囲は磁場印加前と同じである。なお、本実施形態の底面４１が、本開示の技術の予め定められた一方向の面の一例である。
【００８５】
評価に用いる磁石５０は、直径が１５ｍｍ〜２０ｍｍ、厚みが２ｍｍ〜３ｍｍの円形であり、表面磁束密度が２００±５０ｍＴのネオジム磁石を用いた。なお、磁石５０の材質は、特に限定されないが、表面磁束密度は、１５０ｍＴ以上、２５０ｍＴ以下が好ましい。表面磁束密度が２５０ｍＴ以下であれば、磁力による吸引力が強くなっても、磁石５０の磁力により吸引される磁性粒子４４の分散範囲が適切に抑え込まれる。そのため、磁性粒子４４の分散状態の記録に用いるカメラの視野角が広くなるのを抑制できるため、上記カメラを含む測定装置の小型化に寄与することができる。
【００８６】
一方、表面磁束密度が１５０Ｔ未満の場合、磁力により吸引されて移動する磁性粒子４４の移動量が小さくなるため、測定誤差が生じやすくなる場合がある。そのため、表面磁束密度が１５０Ｔ以上であれば、磁力により吸引されて移動する磁性粒子４４の移動量を適切に確保することができるので、測定精度の低下を抑制することができる。
【００８７】
このようにして、磁場印加前と磁場印加後の磁性粒子４４の分散状態を画像に記録した後、上述のように培地４２を撹拌させて磁性粒子４４を分散させた後、磁場印加前と磁場印加後の磁性粒子４４の分散状態を画像に記録する処理を行った。本実施形態では、上記処理を５回行った。
【００８８】
さらに、磁場印加前と磁場印加後の画像を解析して磁性粒子の移動量を導出する。磁性粒子の移動量の導出方法は特に限定されないが、例えば、以下の二通りの方法が挙げられる。
【００８９】
第１の方法では、まず、一対の磁場印加前後の２つの画像に対して画像解析を行い、容器４０の底面４１からの各磁性粒子４４の距離ｘを導出する。
【００９０】
次に、図６に示した一例のように、底面４１からの距離が０．５ｍｍ毎、すなわち磁性粒子の直径の５倍の領域の範囲（本開示の技術の予め定められた領域の範囲の一例）に、存在する磁性粒子４４の個数の磁場印加前後の粒子数の比（印加後／印加前）を、各範囲毎にそれぞれ導出する。なお、予め定められた領域の範囲は、特に限定されるものではないが、測定精度を確保するために、磁性粒子の粒径の３倍以上、１００倍以下の範囲が好ましい。予め定められた領域の範囲が３倍未満の場合、測定回数が増加すると共に、予め定められた領域の範囲が狭くなることにより、範囲内に含まれる磁性粒子４４の数が減少するため、ばらつきが増加する傾向にある。一方、予め定められた領域の範囲が、１００倍を超えると、予め定められた領域の範囲が広くなることにより、範囲内に含まれる磁性粒子４４の数が増加するため、計測し難くなるともに、図７を参照して後述するプロット数が減少する。
【００９１】
例えば、図６に示した例では、距離ｘが２．０ｍｍ以上、２．５ｍｍ未満の範囲における磁場印加前の磁性粒子４４の数が５０個であり、磁場印加後の磁性粒子４４の数が１０個の場合、粒子数の比は、０．２となる。また、例えば、距離ｘが２．５ｍｍ以上、３．０ｍｍ未満の範囲における磁場印加前の磁性粒子４４の数が５０個であり、磁場印加後の磁性粒子４４の数が２０個の場合、粒子数の比は０．４となる。
【００９２】
上記粒子数の比の導出後、図７に一例を示すように、横軸に容器４０の底面４１（磁場発生源である磁石５０）からの距離ｘ、縦軸に磁場印加前後の粒子数の比をプロットする。なお、図７に示した例では、添加したゲル形成性の浮遊担体（メビオール、セルロースナノファイバー、ジェランガム、及びメチルセルロース等）の濃度が異なる３種類の培地の評価を行った場合を示している。また、図７には、磁場印加前後の磁性粒子４４の分散の様子の一例を示す。
【００９３】
さらに、このプロットに対してシグモイド関数でフィッティングを行う。具体的には、下記（１）式によりフィッティングを行う。なお、（１）式におけるＡ０は最大値が１．０であり、ａはばらつきの指標値である。
【００９４】
【数１】
0006732033.tif 000005
・・・（１）
上記（１）式により導出された、粒子数の比が０．５となるＸｈａｌｆの値が、培地４２における磁性粒子４４に作用する磁力と保持力とがつり合う距離ｘ（以下、「つり合い距離ｘｈａｌｆ」という）を示す。
【００９５】
例えば、上記図６に示した一例の場合、図８に示すように、上記（１）式により導出された、つり合い距離ｘｈａｌｆは、３．２０（ｍｍ）となる。
【００９６】
この場合、次のステップＳ２０４では、上記５回の測定におけるつり合い距離ｘｈａｌｆを導出して平均した、平均つり合い距離ｘｈａｌｆをその培地４２の保持性能を示す指標値とすることにより、本実施形態の培地評価方法による評価を終了する。
【００９７】
一方、第２の方法は、第１の方法に比べて、簡易的に、保持性能を示す指標値となるつり合い距離ｘｈａｌｆを導出することができる。
【００９８】
第２の方法では、まず、一対の磁場印加前後の２つの画像に対して画像解析を行い、各々の画像について、底面４１に沈降した磁性粒子４４を除いた、培地４２中に保持されている磁性粒子４４の粒子数をカウントする。
【００９９】
次に、カウントした磁場印加後の粒子数を磁場印加前の粒子数で除算することにより、粒子数の比を導出する。さらに、導出した粒子数の比に、容器４０の底面４１から画像の上限までの長さを乗算した値を、磁性粒子４４のつり合い距離ｘｈａｌｆとする。
【０１００】
この場合、次のステップＳ２０４では、上記５回の測定におけるつり合い距離ｘｈａｌｆを導出して平均した、平均つり合い距離ｘｈａｌｆをその培地４２の保持性能を示す指標値とすることにより、本実施形態の培地評価方法による評価を終了する。
【０１０１】
上記評価方法により培地の適性を評価する指標値であるつり合い距離ｘｈａｌｆが得られた培地について、実際に細胞塊を投入して保持性能及び回収効率を評価した。なお、保持性能については、第１実施形態と同様に「浮遊性」として、細胞の沈降具合について評価を行い、また、「培養」として、細胞の融合や沈殿についての評価を行った。
【０１０２】
評価対象の培地としては、水分解性の維持培地にゲル形成性の浮遊担体（メビオール、セルロースナのファイバー、ジェランガム、及びメチルセルロース等）と増粘剤とが添加された培地を用いた。また、同一成分、かつ粘度等にも有意差が無いが、製造プロセス等が異なる３種類の培地（培地１、２、３)について評価を行った。なお、培地の成分の濃度は、評価に用いた細胞塊のサイズによって変えており、細胞塊のサイズが１２０μｍ以上の場合は濃度の高い（Ｍｅｄｉｕｍ２という組成）培地（培地１、２、３）を用い、細胞塊のサイズが上記よりも小さい場合（８０μｍ以上、１２０μｍ未満）は濃度の低い（Ｍｅｄｉｕｍ１という組成）培地（培地１＃、２＃、３＃）を用いた。
【０１０３】
サイズが１２０μｍ以上の細胞塊を用いて評価を行った結果を表４に示す。また、サイズが８０μｍ以上、１２０μｍ未満の細胞塊を用いて評価を行った結果を表５に示す。
【０１０４】
【表４】
0006732033.tif 000006
【０１０５】
【表５】
0006732033.tif 000007
【０１０６】
表４及び表５における「Ｘ」は、培地４２の保持性能が弱く、磁性粒子４４が自然沈降してしまい、測定ができなかったことを示している。また、表４及び表５における「Ｚ」は、培養ができなかった培地４２であったため、回収率を評価できないことを表している。
【０１０７】
第１実施形態と同様に、浮遊性、培養、及び回収率の評価について、細胞塊の培養に適している（適性が高い）場合は、「Ａ」を付与し、細胞塊の培養に適していない（適性が低い）場合は、「Ｂ」を付与した。具体的には、以下のように「Ａ」または、「Ｂ」を付与した。
【０１０８】
浮遊性の評価は、温度が３７℃の培地中に細胞塊を分散させ、２４時間以内に細胞塊の５割以上が沈殿しなければ「Ａ」、沈殿したら「Ｂ」を付与した。ここで沈殿とは、分散させた容器の底から１ｍｍ以内の位置に、細胞塊が沈降している状態のことをいう。
【０１０９】
培養の評価は、細胞塊を培地中で、温度が３７℃、かつＣＯ２が５％の条件で培養し、４８時間後の培地交換までに細胞塊が融合や沈殿をせずに増殖していれば「Ａ」、融合や沈殿が発生して増殖しなければ「Ｂ」を付与した。なお、本実施形態において、「融合」とは、隣接した細胞塊同士が１つになった状態であり、融合したか否かについては、顕微鏡観察にて判断を行った。培地３ｍｌ中、５個以上の融合物が確認された場合、「Ｂ」を付与した。
【０１１０】
回収率を評価するにあたり、細胞塊のサイズが８０μｍ〜１２０μｍの場合、細胞を含む培地を５倍に希釈し、１８０ｇで３分間、遠心分離して上澄みを捨てることにより回収を行った。また、細胞塊のサイズが１２０μｍ以上の場合、細胞を含む培地を５倍に希釈し、１００ｇで３分間、遠心分離して上澄みを捨てることにより回収を行った。
【０１１１】
回収率の評価は、細胞の回収過程で回収効率（回収できた細胞数／培地中の全細胞数)が８０％以上なら「Ａ」を付与し、８０％未満ならば「Ｂ」を付与した。
【０１１２】
表４及び表５に示すように、培地１、１＃は、浮遊性、培養、及び回収率のいずれの評価もよい（「Ａ」）。一方、培地２、２＃は、浮遊性及び培養の評価はよい（「Ａ」）が、回収率の評価が低い（「Ｂ」）。これは、培地２、２＃の保持性能が高すぎるため、培養は可能であるが回収率が低くなっためである。一方、培地３、３＃は、浮遊性及び培養の評価が低い（「Ｂ」）。これは、培地３、３＃では、保持性能が低いため、細胞の培養ができなかったためであり、そのため、回収率の評価は、上記「Ｚ」が付与されている。
【０１１３】
表４及び表５からわかるように、複数の磁性粒子４４を培地４２に分散させ、磁石５０を容器４０の底面４１に配置して磁場を印加した後、磁石５０からの移動距離ｘとなる位置から磁石５０までの範囲に存在する磁性粒子４４の個数比が、０．５を初めて上回る移動距離ｘ（Ｘｈａｌｆ）を測定した場合、移動距離ｘ（Ｘｈａｌｆ）が、４ｍｍ以上、８ｍｍ以下である培地が適正な培地であると判定することができる。なお、この場合の磁性粒子４４は、粒径が１００μｍ、密度が１．４ｇ／ｃｍ３、かつマグネタイト含有率が４０％である磁性ポリ乳酸粒子を使用した磁性粒子であり、磁石５０の表面磁束密度は、２００ｍＴである。
【０１１４】
このように、本実施形態の培地評価方法によれば、移動距離ｘ（Ｘｈａｌｆ）を指標値とすることにより、培地の適正を評価することが可能である。また、移動距離ｘ（Ｘｈａｌｆ）の上限は、培地が細胞塊を培養中に保持する保持性能に基づいて予め定めればよく、移動距離ｘ（Ｘｈａｌｆ）の下限は、細胞塊を回収する回収効率に基づいて予め定めればよい。
【０１１５】
以上説明したように、本実施形態の培地評価方法は、細胞塊を浮遊させた状態で培養する培地の適性を評価する培地評価方法であって、容器４０内に収容された培地４２中に複数の磁性粒子４４を分散させ、磁場を印加した後、磁場発生源である磁石５０からの移動距離ｘとなる位置から磁石５０までの範囲に存在する磁性粒子４４の個数比が、予め定められた値（０．５）を初めて上回る移動距離ｘ（Ｘｈａｌｆ）を測定し、測定された移動距離ｘ（Ｘｈａｌｆ）を培地４２の適性を示す指標値とする。
【０１１６】
これにより、培地に添加された高分子が形成する網目構造の影響を考慮し、細胞の保持性能及び細胞の回収効率の両方について適正で有るか否かの評価が可能となる。
【０１１７】
また、本実施形態の培地評価方法により、適正であると評価された培地を用いて３次元培養により細胞塊を培養することにより、適切に細胞塊の培養を行うことが可能となる。
【０１１８】
なお、上記第１実施形態の培地評価方法と、第２実施形態の培地評価方法とを組み合わせて用いてもよい。
【０１１９】
この場合、例えば、第１実施形態の培地評価方法において導出される沈降速度が１ｍｍ／ｓ以上、かつ、第２実施形態の培地評価方法において導出される移動距離ｘ（Ｘｈａｌｆ）が１０ｍｍ以下の培地を、適正であると評価することが好ましい。また、例えば、第１実施形態の培地評価方法において導出される沈降速度が４ｍｍ／ｓ以上、１２ｍｍ／ｓ以下、かつ、第２実施形態の培地評価方法において導出される移動距離ｘ（Ｘｈａｌｆ）が５ｍｍ以下の培地を、適正であると評価することが好ましい。
【０１２０】
また、上記各実施形態の表２〜表５を参照して説明したように、細胞塊の大きさに応じて、培地の評価結果が異なる場合がある。そのため、培養する細胞塊の大きさに応じて、培地の適正の評価基準を異ならせてもよい。例えば、第１実施形態の場合、培養初期の細胞塊が小さい場合（８０μｍ以上、１２０μｍ未満）は、沈降速度が２．５ｍｍ／ｓ以上、４．０ｍｍ／ｓ以下となる培地Ａが適正な培地であると評価し、培地Ａにより細胞塊の培養及び回収を行う。また、細胞塊が大きくなった場合（１２０μｍ以上）は、沈降速度が１．０ｍｍ／ｓ以上、４．０ｍｍ／ｓ以下となる培地Ｂが適正な培地であると評価し、培地Ｂにより細胞塊の培養及び回収を行う。このように評価することにより、細胞塊の大きさに応じて、より適切な保持性能が得られるとともに、適切に細胞塊の培養を行うことができる。
【０１２１】
なお、上記第１実施形態では、培地の適正を示す指標値として沈降速度そのものを用いたが、沈降速度に基づいた他の値を指標値として用いてもよい。例えば、沈降速度に、予め定められた係数を乗算した値を指標値として用いてもよいし、予め定められた基準により沈降速度をランク分けし、このランクを指標値として用いてもよい。同様に、上記第２実施形態では、培地の適正を示す指標値として移動距離ｘ（Ｘｈａｌｆ）そのものを用いたが、ｘ（Ｘｈａｌｆ）に基づいた他の値を指標値として用いてもよい。例えば、ｘ（Ｘｈａｌｆ）に、予め定められた係数を乗算した値を指標値として用いてもよいし、予め定められた基準によりｘ（Ｘｈａｌｆ）をランク分けし、このランクを指標値として用いてもよい。
２０１６年９月３０日出願の日本国特許出願２０１６−１９５０５３号の開示は、その全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【符号の説明】
【０１２２】
１０  容器
１２  培地
１４  粒子
２０  光源
２２  平行光
２４  カメラ
４０  容器
４１  底面
４２  培地
４４  磁性粒子
５０  磁石
【図１】
0006732033.tif 000008
【図２】
0006732033.tif 000009
【図３】
0006732033.tif 000010
【図４】
0006732033.tif 000011
【図５】
0006732033.tif 000012
【図６】
0006732033.tif 000013
【図７】
0006732033.tif 000014
【図８】
0006732033.tif 000015